(57)【特許請求の範囲】
【請求項１】
メタクリル酸メチルと、下記式（１）で示されるホスホン酸エステルとからなり、
【化１】
0005827862.tif 000005
（式中、Ｒ1は炭素数１〜５のアルキレン基を表し、Ｒ2は炭素数１〜６のアルキル基を表す。）
メタクリル酸メチル及び前記ホスホン酸エステルの総量を１００モル％として、メタクリル酸メチルが８０〜９９モル％であり、前記ホスホン酸エステルが１〜２０モル％である単量体混合物、及びラジカル重合開始剤を含む重合性混合物をキャスト重合させることを特徴とする難燃板の製造方法。
【請求項２】
前記単量体混合物に含まれるメタクリル酸メチルが８５〜９５モル％であり、前記ホスホン酸エステルが５〜１５モル％である請求項１に記載の難燃板の製造方法。
【請求項３】
前記式（１）におけるＲ2がメチル基である請求項１又は２に記載の難燃板の製造方法。
【請求項４】
前記式（１）におけるＲ1がメチレン基である請求項１〜３のいずれかに記載の難燃板の製造方法。
【発明の詳細な説明】
【技術分野】
【０００１】
本発明は、照明材料、光学材料、看板、ディスプレイ、建築材料、装飾材料等に好適に用いられるメタクリル樹脂組成物からなる難燃板の製造方法に関する。
【背景技術】
【０００２】
難燃性を有するメタクリル樹脂組成物として、特許文献１〜３には、非ハロゲン系リン酸エステルを含有するメタクリル樹脂組成物が記載されている。
すなわち、非ハロゲン系リン酸エステルとして、具体的には、以下のものが使用されている。
特許文献１：２−メタクリロイロキシ−１−メチルエチル ホスフェート、２−メタクリロイロキシエチルホスフェート、ビス（２−メタクリロイロキシエチル） ホスフェート、２−アクリロイロキシエチルホスフェート、ビス（２−アクリロイロキシエチル） ホスフェート
特許文献２：トリメチルホスフェート、トリエチルホスフェート
特許文献３：２−メタクリロイロキシエチル アシッドホスフェート
【先行技術文献】
【特許文献】
【０００３】
【特許文献１】特開２００３−１３７９１５号公報
【特許文献２】特開２００３−２６８０２２号公報
【特許文献３】特開２００９−２２１２６１号公報
【発明の概要】
【発明が解決しようとする課題】
【０００４】
しかしながら、上記従来のメタクリル樹脂組成物は、難燃性および耐熱性の両立という点で、必ずしも満足のいくものではなかった。
そこで、本発明の課題は、難燃性を有し、かつ耐熱性に優れるメタクリル樹脂組成物からなる難燃板の製造方法を提供することである。
【課題を解決するための手段】
【０００５】
本発明者らは、上記課題を解決すべく鋭意研究を重ねた結果、本発明を完成するに至った。すなわち、本発明は、難燃板を製造する方法であって、メタクリル酸メチルと、下記式（１）で示されるホスホン酸エステルとからなり、
【化１】
0005827862.tif 000002
（式中、Ｒ1は炭素数１〜５のアルキレン基を表し、Ｒ2は炭素数１〜６のアルキル基を表す。）
メタクリル酸メチル及び上記ホスホン酸エステルの総量を１００モル％として、メタクリル酸メチルが８０〜９９モル％であり、上記ホスホン酸エステルが１〜２０モル％である単量体混合物、及びラジカル重合開始剤を含む重合性混合物をキャスト重合させる構成からなる。
この方法において、単量体混合物に含まれるメタクリル酸メチルは８５〜９５モル％、そして上記ホスホン酸エステルは５〜１５モル％とすることができる。また、式（１）におけるＲ2はメチル基であるのが好ましく、Ｒ1はメチレン基であるのが好ましい。
【発明の効果】
【０００６】
本発明によれば、メタクリル酸メチルと、特定のホスホン酸エステルとからなる単量体混合物を共重合させるので、難燃性を有し、かつ耐熱性に優れるメタクリル樹脂組成物からなる難燃板を製造することができ、この難燃板は、照明材料、光学材料、看板、ディスプレイ、建築材料、装飾材料等に好適に用いられる。
【発明を実施するための形態】
【０００７】
本発明では、メタクリル酸メチルと、特定のホスホン酸エステルとからなる単量体混合物をキャスト重合して、難燃板を製造する。
【０００８】
本発明におけるホスホン酸エステルは、下記式（１）で示される。
【化２】
0005827862.tif 000003
式中、Ｒ1は炭素数１〜５のアルキレン基を表し、Ｒ2は炭素数１〜６のアルキル基を表す。なかでも、上記式（１）中、Ｒ1としてはメチレン基が好ましく、Ｒ2としてはメチル基、エチル基が好ましく、メチル基がより好ましい。また、前記ホスホン酸エステルは、必要に応じてそれらの１種または２種以上用いてもよい。
【０００９】
上記式（１）で示されるホスホン酸エステルの市販品としては、例えば、SPECIFIC POLYMERS社製の「MAPC1 ME」、「MAPC1 ET」などが挙げられる。
【００１０】
単量体混合物に含まれるメタクリル酸メチル及びホスホン酸エステルの各含有量は、メタクリル酸メチル及びホスホン酸エステルの総量を１００モル％として、メタクリル酸メチルが８０〜９９モル％であり、ホスホン酸エステルが１〜２０モル％である。好ましくはメタクリル酸メチルが８５〜９５モル％であり、ホスホン酸エステルが５〜１５モル％である。メタクリル酸メチル及びホスホン酸エステルの各含有量が上記範囲であれば、得られる難燃板に優れた難燃性および耐熱性を付与することができる。
【００１１】
尚、メタクリル樹脂組成物には、必要に応じて、離型剤、重合調節剤、紫外線吸収剤、光拡散剤、着色剤、補強剤、充填剤、安定剤、酸化防止剤、帯電防止剤等の各種添加剤を、１種または２種以上含有させてもよい。例えば、光拡散剤を含有するメタクリル樹脂組成物は、看板やディスプレイの前面板に利用できる拡散板や乳半板として好適である。光拡散剤の種類は限定されることなく、有機系もしくは無機系の微粒子が用いられ、有機系微粒子としては、例えば、ポリスチレン架橋粒子、ポリメタクリルスチレン（ＭＳ）架橋粒子、アクリル系架橋粒子などが挙げられ、無機系微粒子としては、例えば、酸化チタン、硫酸バリウム、酸化ケイ素などが挙げられる。
【００１２】
（製造方法）
次に、本発明の難燃板の製造方法について説明する。
本発明の製造方法は、上記単量体混合物とラジカル重合開始剤を含む重合性混合物をキャスト重合させることで、難燃性を有し、かつ耐熱性に優れるメタクリル樹脂組成物からなる難燃板を製造する方法である。
【００１３】
ラジカル重合開始剤としては、例えば、２，２'−アゾビス（イソブチロニトリル）、２，２'−アゾビス（２，４−ジメチルバレロニトリル）などのアゾ化合物；ベンゾイルパーオキサイド、ラウロイルパーオキサイドなどの過酸化物などが挙げられ、必要に応じてそれらの２種以上を用いてもよく、必要に応じて、アミン類などの促進剤と併用してもよい。
ラジカル重合開始剤の添加量は、単量体混合物に対して、通常、０．０１〜１重量部、好ましくは０．０１〜０．５重量部である。
【００１４】
この重合反応の温度は、通常、使用するラジカル重合開始剤の種類等によって、常温〜１５０℃の範囲で適宜設定され、また、必要に応じて多段階の温度条件で重合を行ってもよい。
【００１５】
重合性混合物の重合方法としては、例えば、キャスト重合（注型重合）などの塊状重合；懸濁重合；乳化重合；分散重合などが挙げられるが、本発明では特に、得られるメタクリル樹脂組成物を板状にして使用するので、良好な外観となる点や、大きなサイズの板や厚い板などの生産性の点で、キャスト重合を採用する。
【００１６】
キャスト重合としては、例えば、上記重合性混合物をセルに注入して重合させるセルキャスト法、対向配置された一対のステンレス製エンドレスベルトを用いる連続キャスト法などが挙げられる。
セルキャスト法に用いられるセルは、例えば、２枚のガラス板と軟質塩化ビニルチューブなどのシール材から構成され、そのセルの空隙の間隔は所望の厚さのメタクリル樹脂組成物が得られるように適宜調整され、一般的には１〜３０ｍｍである。
【００１７】
このようにして、良好な難燃性に加え、優れた耐熱性を有するメタクリル樹脂組成物からなる難燃板が得られる。
この難燃板は、例えば、照明材料、光学材料、看板、ディスプレイ、建築材料、装飾材料等に利用することができ、特に、ガソリンスタンドなどの可燃性物質を取り扱う場所において、その店名や商品価格等を表示する看板等；高速道路や幹線道路等に設置される透明な遮音板；鉄道高架に設置される防風パネル等に好適に用いられる。なお、このメタクリル樹脂組成物からなる難燃板を、遮音板などの透明性が必要とされる用途に使用する場合、その好ましい全光線透過率は８０％以上であり、より好ましくは９０％以上である。
【実施例】
【００１８】
以下、本発明の実施例を示すが、本発明はこれらによって限定されるものではない。なお、メタクリル樹脂組成物の難燃性試験、耐熱性試験および全光線透過率測定は、下記の方法で行った。
【００１９】
（難燃性試験）
JIS K 6911-1979の耐燃性試験A法に準拠して、3個1組のサンプルにて不燃性、自消性、可燃性の判定を行った。尚、サンプルのうち3個とも不燃性の場合には「◎」、サンプルのうち3個とも自消性の場合には「○」、サンプルのうち3個とも可燃性の場合には「×」を示した。
（耐熱性試験）
JIS K 7191-2に準拠して、80℃の熱風循環炉中で16時間アニールしたサンプルの荷重たわみ温度（℃）を測定した。
（全光線透過率測定）
透過率計（（株）村上色彩技術研究所製の「HR-100」）を用い、JIS K7361-1に準拠して、全光線透過率Ttを測定した。この数値が大きいほど、光線の透過が大きい、つまり透明性が高いことを示す。
【００２０】
＜実施例１＞
（メタクリレート系樹脂板の製造）
メタクリル酸メチル 90mol%とジメチル（メタクリロイロキシメチル）ホスホネート （DMMMP，SPECIFIC POLYMERS社製の「MAPC1 ME」(P/N:SP-41-003)）10mol%の単量体混合物100重量部、2,2'-アゾビスイソブチロニトリル（AIBN:ラジカル重合開始剤)0.08重量部、ジ(2-エチルヘキシル)スルホコハク酸ナトリウム (離型剤)0.1重量部、1-メチル-4-イソプロピリデン-1-シクロヘキセン (重合調節剤)0.01重量部および2-(2-ヒドロキシ-5-メチルフェニル)ベンゾトリアゾール (紫外線吸収剤)0.01重量部を混合して得られた重合性混合物を真空脱気した。
次いで、厚さ10mm、300mm四方のガラス同士を対向させ、その両方の面の間に3mm用の軟質塩化ビニル製ガスケット（シール材）を挟み込んで形成されたセルの中空部に、重合性混合物を注入し、室温から72℃まで3時間かけて重合硬化させた後、72℃から120℃まで1時間かけて熱処理し、3mm厚の板状のメタクリル樹脂組成物を得た。
得られたメタクリル樹脂組成物の難燃性、荷重たわみ温度および全光線透過率の測定結果を表1に示す。
【００２１】
＜実施例２＞
ジメチル（メタクリロイロキシメチル）ホスホネート（DMMMP）10mol%に代えて、ジエチル（メタクリロイロキシメチル）ホスホネート（DEMMP，SPECIFIC POLYMERS社製の「MAPC1 ET」(P/N:SP-41-006)）10mol%とした以外は、実施例１に準じて3mm厚の板状のメタクリル樹脂組成物を得た。
得られたメタクリル樹脂組成物の難燃性、荷重たわみ温度および全光線透過率の測定結果を表１に示す。
【００２２】
＜比較例１＞
ジメチル（メタクリロイロキシメチル）ホスホネート（DMMMP）10mol%に代えて、ジエチル−ｐ−ビニルベンジルホスホネート(DEBP，片山化学工業（株）製の「S-2」) 10mol%とした以外は、実施例１に準じて3mm厚の板状のメタクリル樹脂組成物を得た。
得られたメタクリル樹脂組成物の難燃性、荷重たわみ温度および全光線透過率の測定結果を表１に示す。
【００２３】
＜比較例２＞
ジメチル（メタクリロイロキシメチル）ホスホネート（DMMMP）10mol%に代えて、ジフェニルビニルホスホネート(DEVBP，片山化学工業（株）製の「APO-12」) 10mol%とした以外は、実施例１に準じて3mm厚の板状のメタクリル樹脂組成物を得た。
得られたメタクリル樹脂組成物の難燃性、荷重たわみ温度および全光線透過率の測定結果を表１に示す。
【００２４】
【表１】
0005827862.tif 000004